ОСНОВНЫЙ НИТРАТ АЛЮМИНИЯ

1. Композиция основного производного алюминия, имеющего эмпирическую формулу:
2
6-a
a
Al(OH)X,
где 0,5≤а≤5,0, и Х представляет собой азотсодержащий анион; причем указанная композиция дает ЯМР спектр, в котором резонансный пик в области от -40 до +40 м.д. включает по меньшей мере 60% общей площади пиков ЯМР спектра.
2. Композиция по п.1, в которой указанный резонансный пик в области от -40 до +40 м.д. включает по меньшей мере 70% общей площади пиков ЯМР спектра.
3. Композиция по п.1, в которой указанный резонансный пик в области от -40 до +40 м.д. включает по меньшей мере 80% общей площади пиков ЯМР спектра.
4. Композиция по п.1, в которой указанный резонансный пик в области от -40 до +40 м.д. включает по меньшей мере 90% общей площади пиков ЯМР спектра.
5. Композиция по п.1, в которой указанный резонансный пик в области от -40 до +40 м.д. включает по меньшей мере 95% общей площади пиков ЯМР спектра.
6. Композиция по п.1, в которой указанный ЯМР спектр по существу не содержит другого резонансного пика, иного, нежели по меньшей мере один резонансный пик в пределах области от -40 до +40 м.д., присутствующий в указанном ЯМР спектре.
7. Композиция по п.1, которая включает менее 3 мас.% металлоксидных примесей в расчете на общую массу оксида алюминия в указанной композиции.
8. Композиция по п.1, которая включает менее 1 мас.% металлоксидных примесей в расчете на общую массу оксида алюминия в указанной композиции.
9. Композиция по п.1, которая включает менее 0,1 мас.% металлоксидных примесей в расчете на общую массу оксида алюминия в указанной композиции.
10. Композиция по п.8, в которой указанные металлоксидные примеси включают оксиды натрия, железа, магния, титана, циркония, кальция или их смеси.
11. Композиция по п.8, которая включает менее 0,2 мас.% примеси оксида натрия в расчете на общую массу оксида алюминия в указанной композиции.
12. Композиция оснувного производного алюминия, соответствующего эмпирической формуле:
2
6-a
a
Al(OH)X,
где 0,5≤а≤5,0, и Х представляет собой азотсодержащий анион; причем указанная композиция включает менее 3 мас.% металлоксидных примесей, в расчете на общую массу оксида алюминия в указанной композиции.
13. Композиция по п.12, которая включает менее 1 мас.% металлоксидных примесей в расчете на общую массу оксида алюминия в указанной композиции.
14. Композиция по п.12, которая включает менее 0,1 мас.% металлоксидных примесей в расчете на общую массу оксида алюминия в указанной композиции.
15. Композиция по п.12, в которой указанные металлоксидные примеси включают оксиды натрия, железа, магния, титана, циркония, кальция или их смеси.
16. Композиция по п.12, которая включает менее 0,2 мас.% примесей оксида натрия в расчете на общую массу оксида алюминия в указанной композиции.
17. Композиция по п.12, которая дает ЯМР спектр, в котором резонансный пик в области от -40 м.д. до +40 м.д. включает по меньшей мере 60% общей площади ЯМР спектра.
18. Композиция по п.12, в которой указанный резонансный пик в области от -40 м.д. до +40 м.д. включает по меньшей мере 70% общей площади ЯМР спектра.
19. Композиция по п.12, в которой указанный ЯМР спектр по существу не содержит другого резонансного пика, иного, нежели по меньшей мере один резонансный пик в пределах области от -40 до +40 м.д., присутствующий в указанном ЯМР спектре.
20. Композиция основного производного алюминия, имеющего эмпирическую формулу:
2
6-a
a
Al(OH)X,
где 0,5≤а≤5,0, и Х представляет собой азотсодержащий анион; причем указанная композиция дает ЯМР спектр, в котором по существу не содержится другой резонансный пик, иной, нежели по меньшей мере один резонансный пик в пределах области от -40 до +40 м.д., присутствующий в указанном ЯМР спектре.
21. Способ получения композиции оснувного нитрата алюминия, включающий,
взаимодействие соли металла, полученной из оксида алюминия, с азотной кислотой при величине рН, меньшей или равной примерно 6, с получением осадка оксида алюминия и нитрата металла;
удаление указанного нитрата металла из указанного осадка;
добавление азотной кислоты к указанному осадку с образованием суспензии и регулированием отношения алюминия к нитрату в указанном осадке; и
нагревание указанной суспензии с образованием раствора указанного основного нитрата алюминия.
22. Способ по п.21, в котором указанный металл представляет собой натрий, калий или их смеси.
23. Способ по п.21, в котором указанная соль металла, полученная из оксида алюминия, представляет собой алюминат натрия.
24. Способ по п.21, в котором указанный нитрат металла представляет собой нитрат натрия.
25. Способ по п.21, в котором указанное значение рН является меньшим или равным примерно 5.
26. Способ по п.21, в котором указанное значение рН является меньшим или равным примерно 4,5.
27. Способ по п.21, в котором указанный нитрат металла удаляют промыванием деионизованной водой.
28. Способ по п.21, в котором указанное отношение алюминия к нитрату является равным или большим, чем около 1,0.
29. Способ по п.21, в котором указанное отношение алюминия к нитрату является равным или большим, чем около 1,2.
30. Способ по п.21, в котором указанный раствор концентрируют удалением воды.
31. Способ по п.21, в котором указанный раствор фильтруют для удаления примесей.
32. Способ по п.21, в котором указанный раствор высушивают с образованием порошка из указанного основного нитрата алюминия.